СПОСОБЫ ОБЛАГОРАЖИВАНИЯ ЗАГРЯЗНЕННЫХ ПОТОКОВ УГЛЕВОДОРОДОВ

1. Способ облагораживания углеводородного сырья, содержащего гетероатомы, путем удаления гетероатомных загрязнителей, включающий:
приведение в контакт углеводородного сырья, содержащего гетероатомы, с окислителем;
приведение в контакт окисленного углеводородного сырья, содержащего гетероатомы, с по меньшей мере одним каустиком и по меньшей мере одним промотором селективности, где указанный по меньшей мере один промотер селективности включает органическое соединение, имеющее по меньшей мере однин кислый протон; и
удаление гетероатомных загрязнителей из углеводородного сырья, содержащего гетероатомы.
2. Способ по п. 1, в котором по меньшей мере один каустик и по меньшей мере один промотор селективности являются различными компонентами.
3. Способ по п. 1, в котором промотор селективности имеет значение рКа, при измерении в ДМСО, в интервале от приблизительно 9 до приблизительно 32.
4. Способ по п. 1, в котором по меньшей мере один промотор селективности дополнительно содержит краун-эфир.
5. Способ по п. 1, в котором по меньшей мере один промотор селективности выбран из группы, состоящей из гидроксил-функционального органического соединения; прямых, разветвленных или циклических аминов, содержащих, по меньшей мере один заместитель, Н; и/или их смесей.
6. Способ по п. 5, в котором по меньшей мере один промотор селективности представляет собой гидроксил-функциональное органическое соединение.
7. Способ по п. 6, в котором гидроксил-функциональное органическое соединение выбирают из группы, состоящей из этилен гликоля, пропиленгликоля, триэтаноламина, и/или их смесей.
8. Способ по п. 7, отличающийся тем, что гидроксил-функциональное органическое соединение представляет собой этиленгликоль.
9. Способ по п. 1, в котором по меньшей мере один каустик выбран из группы, состоящей из неорганических оксидов и сульфидов из групп элементов IA и IIA, неорганических гидроксидов из групп элементов IA и IIА и/или их смесей.
2
10. Способ по п. 9, в котором по меньшей мере один каустик выбран из группы, состоящей из NaOH, КОН, NaS, и/или их смесей.
11. Способ по п. 1, в котором по меньшей мере один каустик и по меньшей мере один промотор селективности представляют собой один и тот же компонент.
12. Способ по п. 11, в котором указанный один и тот же компонент образован in situ.
13. Способ по п. 11, в котором по меньшей мере один каустик представляет собой гидроксид групп IA или IIA и по меньшей мере один промотор селективности представляет собой этиленгликоль.
14. Способ по п. 11, в котором указанный один и тот же компонент образован перед приведением в контакт окисленного углеводородного сырья, содержащего гетероатомы по меньшей мере с одним каустиком и по меньшей мере с одним промотором селективности.
15. Способ по п. 1, отличающийся тем, что удаление гетероатомных загрязнителей из углеводородного сырья, содержащего гетероатомы, осуществляется под действием силы тяжести.
16. Способ по п. 1, отличающийся тем, что удаление гетероатомных загрязнителей из углеводородного сырья, содержащего гетероатомы, осуществляют путем жидкостной экстракции водой.
17. Способ по п. 1, отличающийся тем, что мольное отношение каустик: промотор селективности находится в диапазоне от приблизительно 10:1 до приблизительно 1:10.
18. Способ по п. 1, отличающийся тем, что мольное соотношение каустик и промотор селективности: гетероатомы в углеводородном сырье, содержащем гетероатомы, находится в диапазоне от приблизительно 100:1 до приблизительно 1:1.
19. Способ облагораживания углеводородного сырья, содержащего гетероатомы, путем удаления гетероатомных загрязнителей, включающий окисление в углеводородном сырье, содержащем гетероатомы, дибензотиофенов в сульфоны, приведение в контакт сульфонов с окислителем в условиях двухфазного окисления для удаления по меньшей мере части гетероатомных загрязнителей, затем реакцию сульфонов с каустиком и промотором селективности и отделение углеводородного продукта, по существу свободного от гетероатомов, для получения топлива.
20. Способ по п. 19, где свободный от гетероатомов углеводородный продукт имеет плотность в диапазоне от приблизительно 0,7 до приблизительно 1,1 г/мл.